【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
少なくとも１つのヒドロキシル基を含む化合物（Ａ）、遊離イソシアネート基および／またはブロックトイソシアネート基ならびに加水分解可能なシラン基を有する少なくとも１つの化合物（Ｂ）およびシラン基を架橋するための少なくとも１つの触媒（Ｃ）を含有する水性被覆剤であって、
前記化合物（Ｂ）が式（Ｉ）
−Ｎ(Ｘ−ＳｉＲ''ｘ(ＯＲ')3-ｘ)ｎ(Ｘ'−ＳｉＲ''ｙ(ＯＲ')3-ｙ)ｍ  （Ｉ）
〔式中、
Ｒ'は、水素、アルキルまたはシクロアルキルであり、その際に炭素鎖は、隣接していない酸素基、硫黄基またはＮＲａ基によって中断されていてよく、但し、Ｒａは、アルキル、シクロアルキル、アリールまたはアラルキルであるものとし、有利にＲ'は、エチルおよび／またはメチルであり、
Ｘ、Ｘ'は、１〜２０個の炭素原子を有する直鎖状および／または分枝鎖状のアルキレン基またはシクロアルキレン基であり、有利にＸ、Ｘ'は、１〜４個の炭素原子を有するアルキレン基であり、
Ｒ''は、アルキル、シクロアルキル、アリールまたはアラルキルであり、その際に炭素鎖は、隣接していない酸素基、硫黄基またはＮＲａ基によって中断されていてよく、但し、Ｒａは、アルキル、シクロアルキル、アリールまたはアラルキルであるものとし、有利に、Ｒ''は、殊に１〜６個のＣ原子を有するアルキル基であり、
ｎは、０〜２であり、ｍは、０〜２であり、ｍ＋ｎは、２であり、ならびに
ｘ、ｙは、０〜２である〕の少なくとも１つの構造単位を、構造単位（Ｉ）および（ＩＩ）の全体に対して、１０モル％〜８０モル％
および
式（ＩＩ）
−Ｚ−(Ｘ−ＳｉＲ''ｘ(ＯＲ')3-ｘ)  （ＩＩ）
〔式中、
Ｚは、−ＮＨ−、−ＮＲ−、−Ｏ−、−Ｓ−、有利に−ＮＨ−または−ＮＲ−であり、但し、Ｒは、アルキル、シクロアルキル、アリールまたはアラルキルであるものとし、その際に炭素鎖は、隣接していない酸素基、硫黄基またはＮＲａ基によって中断されていてよく、但し、Ｒａは、アルキル、シクロアルキル、アリールまたはアラルキルであるものとし、
ｘは、０〜２であり、および
Ｘ、Ｒ'、Ｒ''は、式（Ｉ）の際に記載された意味を有する〕の少なくとも１つの構造単位を、構造単位（Ｉ）および（ＩＩ）の全体に対して、１０モル％超〜９０モル％
有し、
および化合物（Ｂ）において、構造単位（Ｉ）および（ＩＩ）に反応されたイソシアネート基の割合が１０〜６０モル％であることを特徴とする、前記水性被覆剤。
【請求項２】
前記化合物（Ｂ）が
式（Ｉ）の少なくとも１つの構造単位を、それぞれ構造単位（Ｉ）および（ＩＩ）の全体に対して、２０〜８０モル％、殊に３０〜７０モル％、特に有利に４０〜６０モル％
および
式（ＩＩ）の少なくとも１つの構造単位を、それぞれ構造単位（Ｉ）および（ＩＩ）の全体に対して、２０〜８０モル％、殊に３０〜７０モル％、特に有利に４０〜６０モル％有することを特徴とする、請求項１記載の被覆剤。
【請求項３】
イソシアネート基を含む化合物（Ｂ）が、有利にポリエーテル基および／または陰イオン形成に適格な基、殊にカルボキシル基、燐酸基、ホスホン酸基およびスルホン酸基の群から選択された親水性基を有することを特徴とする、請求項１または２記載の被覆剤。
【請求項４】
化合物（Ｂ）は、ポリイソシアネート（ＰＩ）のイソシアネート基の一部分を、少なくとも１つの化合物（Ｉａ）
ＨＮ(Ｘ−ＳｉＲ''ｘ(ＯＲ')3-ｘ)ｎ(Ｘ'−ＳｉＲ''ｙ(ＯＲ')3-ｙ)ｍ  （Ｉａ）
および
少なくとも１つの化合物（ＩＩａ）
Ｈ−Ｚ(Ｘ−ＳｉＲ''ｘ(ＯＲ')3-ｘ)  （ＩＩａ）
との混合物と反応させたことにより、得ることができることを特徴とする、請求項１から３までのいずれか１項記載の被覆剤。
【請求項５】
化合物（Ｂ）において、構造単位（Ｉ）および（ＩＩ）に反応されたイソシアネート基の割合が２０〜５０モル％、有利に２０モル％超〜４０モル％であることを特徴とする、請求項１から４までのいずれか１項記載の被覆剤。
【請求項６】
ポリイソシアネート（ＰＩ）が１，６−ヘキサメチレンジイソシアネート、イソホロンジイソシアネートおよび４，４’−メチレンジシクロヘキシルジイソシアネート、前記ポリイソシアネートのビウレット二量体および／または前記ポリイソシアネートのイソシアヌレート三量体の群から選択されていることを特徴とする、請求項１から５までのいずれか１項記載の被覆剤。
【請求項７】
触媒（Ｃ）が燐を含んでいるかまたは燐および窒素を含んでいることを特徴とする、請求項１から６までのいずれか１項記載の被覆剤。
【請求項８】
ヒドロキシル基を含む化合物（Ａ）が水希釈可能であることを特徴とする、請求項１から７までのいずれか１項記載の被覆剤。
【請求項９】
ヒドロキシル基を含む化合物（Ａ）が３０〜４００ｍｇ ＫＯＨ／ｇ、有利に１００〜３００ｍｇ  ＫＯＨ／ｇのＯＨ価を有し、および／またはヒドロキシル基を含む化合物（Ａ）が３０〜１ｍｇ ＫＯＨ／ｇ、有利に２０〜５ｍｇ  ＫＯＨ／ｇの酸価を有することを特徴とする、請求項１から８までのいずれか１項記載の被覆剤。
【請求項１０】
ヒドロキシル基を含む化合物（Ａ）がポリ（メタ）アクリレート樹脂および／またはポリエステル樹脂および／またはポリウレタン樹脂、有利にポリ（メタ）アクリレート樹脂であることを特徴とする、請求項１から９までのいずれか１項記載の被覆剤。
【請求項１１】
ヒドロキシル基を含む化合物（Ａ）は、有機溶剤中または溶剤混合物中で、ヒドロキシル基および酸基を含むオリゴマーおよび／またはポリマーを製造し、こうして得られたオリゴマーおよび／またはポリマーを部分的に中和し、かつ水中に分散させることにより、得ることができることを特徴とする、請求項１から１０までのいずれか１項記載の被覆剤。
【請求項１２】
前記被覆剤が
（Ｉ）ヒドロキシル基を含む化合物（Ａ）を含有する成分（Ｉ）
（ＩＩ）化合物（Ｂ）および触媒（Ｃ）を含有する成分（ＩＩ）
および任意に
（ＩＩＩ）前記被覆剤のさらなる成分を含有する成分（ＩＩＩ）を含む二成分被覆剤または多成分被覆剤であることを特徴とする、請求項１から１１までのいずれか１項記載の被覆剤。
【請求項１３】
多段階被覆法であって、任意に予め塗装された基材上に顔料が加えられた下塗り塗料層を塗布し、その後に請求項１から１２までのいずれか１項に記載の被覆剤からなる層を塗布することを特徴とする、上記多段階被覆法。
【請求項１４】
顔料を加えた下塗り塗料層の塗布後に、施された下塗り塗料を最初に室温ないし８０℃の温度で乾燥させ、請求項１から１２までのいずれか１項に記載の被覆剤の塗布後に、３０〜２００℃の温度で１分間ないし１０時間の時間中に硬化させることを特徴とする、請求項１３記載の多段階被覆法。
【請求項１５】
自動車量産塗装、自動車用増設部品の塗装および自動車補修用塗装のためのクリヤコート材料としての、請求項１から１２までのいずれか１項に記載の被覆剤の使用。
【請求項１６】
自動車量産塗装、自動車用増設部品の塗装および自動車補修用塗装のための、請求項１３または１４記載の方法の使用。
【手続補正２】
【補正対象書類名】明細書
【補正対象項目名】００１３
【補正方法】変更
【補正の内容】
【００１３】
課題の解決
上記の課題の設定に照らしてみて、ヒドロキシル基を含む少なくとも１つの化合物（Ａ）、遊離イソシアネート基および／またはブロックトイソシアネート基ならびに加水分解可能なシラン基を有する少なくとも１つの化合物（Ｂ）およびシラン基を架橋するための触媒（Ｃ）を含有する被覆剤であって、前記化合物（Ｂ）が
式（Ｉ）
−Ｎ(Ｘ−ＳｉＲ''ｘ(ＯＲ')3-ｘ)n(Ｘ'−ＳｉＲ''ｙ(ＯＲ')3-ｙ)ｍ  （Ｉ）
〔式中、
Ｒ'は、水素、アルキルまたはシクロアルキルであり、その際に炭素鎖は、隣接していない酸素基、硫黄基またはＮＲａ基によって中断されていてよく、但し、Ｒａは、アルキル、シクロアルキル、アリールまたはアラルキルであるものとし、有利にＲ'は、エチルおよび／またはメチルであり、
Ｘ、Ｘ'は、１〜２０個の炭素原子を有する直鎖状および／または分枝鎖状のアルキレン基またはシクロアルキレン基であり、好ましくはＸ、Ｘ'は、１〜４個の炭素原子を有するアルキレン基であり、
Ｒ''は、アルキル、シクロアルキル、アリールまたはアラルキルであり、この場合炭素鎖は、隣接していない酸素基、硫黄基またはＮＲａ基によって中断されていてよく、この場合Ｒａは、アルキル、シクロアルキル、アリールまたはアラルキルであり、好ましくは、Ｒ''は、殊に１〜６個のＣ原子を有するアルキル基であり、
ｎは、０〜２であり、ｍは、０〜２であり、ｍ＋ｎは、２であり、ならびに
ｘ、ｙは、０〜２である〕の少なくとも１つの構造単位を、構造単位（Ｉ）および（ＩＩ）の全体に対して、１０モル％〜９０モル％未満
および
式（ＩＩ）
−Ｚ−(Ｘ−ＳｉＲ''ｘ(ＯＲ')3-ｘ)  （ＩＩ）
〔式中、
Ｚは、−ＮＨ−、−ＮＲ−、−Ｏ−、−Ｓ−、有利に−ＮＨ−または−ＮＲ−であり、但し、Ｒは、アルキル、シクロアルキル、アリールまたはアラルキルであるものとし、その際に炭素鎖は、隣接していない酸素基、硫黄基またはＮＲａ基によって中断されていてよく、但し、Ｒａは、アルキル、シクロアルキル、アリールまたはアラルキルであるものとし、
ｘは、０〜２であり、および
Ｘ、Ｒ'、Ｒ''は、式（Ｉ）の際に記載された意味を有する〕の少なくとも１つの構造単位を、構造単位（Ｉ）および（ＩＩ）の全体に対して、１０モル％超〜９０モル％
有することを特徴とする、前記被覆剤が見い出された。
【手続補正３】
【補正対象書類名】明細書
【補正対象項目名】００５３
【補正方法】変更
【補正の内容】
【００５３】
イソシアネート基を含む化合物（Ｂ）が
式（Ｉ）
−Ｎ(Ｘ−ＳｉＲ''ｘ(ＯＲ')3-ｘ)ｎ(Ｘ'−ＳｉＲ''ｙ(ＯＲ')3-ｙ)ｍ  （Ｉ）
〔式中、
Ｒ'は、水素、アルキルまたはシクロアルキルであり、その際に炭素鎖は、隣接していない酸素基、硫黄基またはＮＲａ基によって中断されていてよく、但し、Ｒａは、アルキル、シクロアルキル、アリールまたはアラルキルであるものとし、
有利にＲ'は、エチルおよび／またはメチルであり、
Ｘ、Ｘ'は、１〜２０個の炭素原子を有する直鎖状および／または分枝鎖状のアルキレン基またはシクロアルキレン基であり、有利にＸ、Ｘ'は、１〜４個の炭素原子を有するアルキレン基であり、
Ｒ''は、アルキル、シクロアルキル、アリールまたはアラルキルであり、その際に炭素鎖は、隣接していない酸素基、硫黄基またはＮＲａ基によって中断されていてよく、但し、Ｒａは、アルキル、シクロアルキル、アリールまたはアラルキルであるものとし、有利にＲ''は、殊に１〜６個のＣ原子を有するアルキル基であり、
ｎは、０〜２であり、ｍは、０〜２であり、ｍ＋ｎは、２であり、ならびにｘ、ｙは、０〜２である〕の少なくとも１つの構造単位を、構造単位（Ｉ）および（ＩＩ）の全体に対して、１０モル％〜９０モル％未満
および
式（ＩＩ）
−Ｚ−(Ｘ−ＳｉＲ''ｘ(ＯＲ')3-ｘ)  （ＩＩ）
〔式中、
Ｚは、−ＮＨ−、−ＮＲ−、−Ｏ−、−Ｓ−、殊に−ＮＨ−または−ＮＲ−であり、但し、Ｒは、アルキル、シクロアルキル、アリールまたはアラルキルであるものとし、その際に炭素鎖は、隣接していない酸素基、硫黄基またはＮＲａ基によって中断されていてよく、但し、Ｒａは、アルキル、シクロアルキル、アリールまたはアラルキルであるものとし、
ｘは、０〜２であり、
Ｘ、Ｒ'、Ｒ''は、式（Ｉ）の際に記載された意味を有する〕の少なくとも１つの構造単位を、構造単位（Ｉ）および（ＩＩ）の全体に対して、１０モル％超〜９０モル％
有することは、本発明にとって基本的なことである。